(57)【要約】【課題】従来に比較して、耐久性に優れた透明積層フィルムを提供すること。【解決手段】透明高分子フィルムの少なくとも一方面に、有機分を含有する金属酸化物薄膜と、銀（Ａｇ）を主成分とし、ビスマス（Ｂｉ）を含有する銀系薄膜とが積層されており、銀系薄膜の少なくとも一方面には、有機分を含有する金属酸化物薄膜よりも薄い金属酸化物薄膜が形成されている透明積層フィルムとする。銀系薄膜は、０．０１〜５原子％の範囲内でビスマス（Ｂｉ）を含有していると良い。【選択図】なし【特許請求の範囲】
【請求項１】
透明高分子フィルムの少なくとも一方面に、
有機分を含有する金属酸化物薄膜と、
銀（Ａｇ）を主成分とし、ビスマス（Ｂｉ）を含有する銀系薄膜とが積層されており、
前記銀系薄膜の少なくとも一方面には、前記有機分を含有する金属酸化物薄膜よりも薄い金属酸化物薄膜が形成されていることを特徴とする透明積層フィルム。
【請求項２】
前記銀系薄膜は、０．０１〜５原子％の範囲内でビスマス（Ｂｉ）を含有することを特徴とする請求項１に記載の透明積層フィルム。
【請求項３】
前記有機分を含有する金属酸化物薄膜および前記有機分を含有する金属酸化物薄膜よりも薄い金属酸化物薄膜を構成する金属酸化物は、チタンの酸化物、亜鉛の酸化物、インジウムの酸化物、スズの酸化物、インジウムとスズとの酸化物、マグネシウムの酸化物、アルミニウムの酸化物、ジルコニウムの酸化物、ニオブの酸化物およびセリウムの酸化物から選択される１種または２種以上であることを特徴とする請求項１または２に記載の透明積層フィルム。
【請求項４】
前記有機分を含有する金属酸化物薄膜および前記有機分を含有する金属酸化物薄膜よりも薄い金属酸化物薄膜を構成する金属酸化物は、同一種であることを特徴とする請求項１から３の何れかに記載の透明積層フィルム。
【請求項５】
前記有機分を含有する金属酸化物薄膜および前記有機分を含有する金属酸化物薄膜よりも薄い金属酸化物薄膜を構成する金属酸化物は、チタンの酸化物であることを特徴とする請求項１から４の何れかに記載の透明積層フィルム。
【請求項６】
前記有機分を含有する金属酸化物薄膜よりも薄い金属酸化物薄膜における、チタンの酸化物の酸素に対するチタンの原子モル比Ｔｉ／Ｏは、１．０／４．０〜１．０／０．５の範囲内にあることを特徴とする請求項５に記載の透明積層フィルム。
【請求項７】
前記有機分を含有する金属酸化物薄膜よりも薄い金属酸化物薄膜の膜厚は、１．０〜２０．０ｎｍの範囲内にあることを特徴とする請求項１から６の何れかに記載の透明積層フィルム。
【請求項８】
前記有機分を含有する金属酸化物薄膜は、ゾル−ゲル法により形成されており、
前記有機分を含有する金属酸化物薄膜よりも薄い金属酸化物薄膜は、反応性スパッタリング法により形成されていることを特徴とする請求項１から７の何れかに記載の透明積層フィルム。
【請求項９】
透明支持基体の少なくとも一方面に、粘着剤層を介して、請求項１から８の何れかに記載の透明積層フィルムが積層されていることを特徴とする透明積層体。
【発明の詳細な説明】
【技術分野】
【０００１】
本発明は、透明積層フィルムおよび透明積層体に関し、さらに詳しくは、ディスプレイ表示やタッチパネルなどの透明電極、電磁波シールド、熱線カットなどの用途に好適に用いることが可能な透明積層フィルムおよび透明積層体に関するものである。
【背景技術】
【０００２】
従来、例えば、透明電極、電磁波シールド、熱線カットなどの用途に用いることが可能な透明積層フィルムとして、透明高分子フィルム上に金属酸化物薄膜と金属薄膜とを交互に積層した、いわゆる多層膜タイプと呼ばれる透明積層フィルムが知られている。
【０００３】
例えば、特許文献１には、透明高分子よりなるシート状基材上に金属酸化物層と金属層とを交互に積層した選択光透過性積層体において、金属層として、銀層の両側に金属チタン層を形成したものを用いる点が開示されている。
【０００４】
また、例えば、特許文献２には、基体上に、酸化物層と金属層とが交互に積層された多層構造の導電膜を有し、上記金属層が、Ａｇを主成分とし、Ｂｉを含有しているプラズマディスプレイ用電磁波遮蔽シートが開示されている。
【０００５】
【特許文献１】特公昭６１−３４３８４
【特許文献２】特開２００５−７２２５５
【発明の開示】
【発明が解決しようとする課題】
【０００６】
しかしながら、従来知られる透明積層フィルムは、以下の点で問題があった。
【０００７】
すなわち、透明高分子フィルム上に金属酸化物薄膜と金属薄膜とを交互に積層した透明積層フィルムは、特に、加熱環境下に長期間曝されると、性能の劣化が生じ、耐久性が低下するといった問題があった。この原因の多くは、金属薄膜を構成する銀などの金属が、金属酸化物薄膜中に拡散するためである。
【０００８】
この点、特許文献１の技術、特許文献２の技術を適用しても、十分な耐久性を有する透明積層フィルムが得られていないのが現状である。
【０００９】
そこで、本発明が解決しようとする課題は、従来に比較して、耐久性に優れた透明積層フィルムを提供することにある。
【課題を解決するための手段】
【００１０】
上記課題を解決するため、本発明に係る透明積層フィルムは、透明高分子フィルムの少なくとも一方面に、有機分を含有する金属酸化物薄膜と、銀（Ａｇ）を主成分とし、ビスマス（Ｂｉ）を含有する銀系薄膜とが積層されており、上記銀系薄膜の少なくとも一方面には、上記有機分を含有する金属酸化物薄膜よりも薄い金属酸化物薄膜が形成されていることを要旨とする。
【００１１】
ここで、上記銀系薄膜は、０．０１〜５原子％の範囲内でビスマス（Ｂｉ）を含有していることが好ましい。
【００１２】
また、上記有機分を含有する金属酸化物薄膜および上記有機分を含有する金属酸化物薄膜よりも薄い金属酸化物薄膜を構成する金属酸化物は、チタンの酸化物、亜鉛の酸化物、インジウムの酸化物、スズの酸化物、インジウムとスズとの酸化物、マグネシウムの酸化物、アルミニウムの酸化物、ジルコニウムの酸化物、ニオブの酸化物およびセリウムの酸化物から選択される１種または２種以上であることが好ましい。
【００１３】
また、上記有機分を含有する金属酸化物薄膜および上記有機分を含有する金属酸化物薄膜よりも薄い金属酸化物薄膜を構成する金属酸化物は、同一種であることが好ましい。
【００１４】
とりわけ、上記有機分を含有する金属酸化物薄膜および上記有機分を含有する金属酸化物薄膜よりも薄い金属酸化物薄膜を構成する金属酸化物として、チタンの酸化物を好適に用いることができる。
【００１５】
この場合、上記有機分を含有する金属酸化物薄膜よりも薄い金属酸化物薄膜における、チタンの酸化物の酸素に対するチタンの原子モル比Ｔｉ／Ｏは、１．０／４．０〜１．０／０．５の範囲内にあることが好ましい。
【００１６】
また、上記有機分を含有する金属酸化物薄膜よりも薄い金属酸化物薄膜の膜厚は、１．０〜２０．０ｎｍの範囲内にあることが好ましい。
【００１７】
また、上記有機分を含有する金属酸化物薄膜は、ゾル−ゲル法により形成されており、上記有機分を含有する金属酸化物薄膜よりも薄い金属酸化物薄膜は、反応性スパッタリング法により形成されていることが好ましい。
【００１８】
一方、本発明に係る透明積層体は、透明支持基体の少なくとも一方面に、粘着剤層を介して、上記透明積層フィルムが積層されていることを要旨とする。
【発明の効果】
【００１９】
本発明に係る透明積層フィルムは、銀（Ａｇ）を主成分とし、ビスマス（Ｂｉ）を含有する銀系薄膜を有している。そのため、銀系薄膜を構成する銀が凝集したり、有機分を含有する金属酸化物薄膜中へ銀が拡散したりし難くなる。これは、銀系薄膜の表面に、ビスマス酸化物薄膜が生成するためであると推察される。
【００２０】
そして、本発明に係る透明積層フィルムでは、上記銀系薄膜の少なくとも一方面に、さらに、有機分を含有する金属酸化物薄膜よりも薄い金属酸化物薄膜が形成されている。
【００２１】
そのため、これによっても、有機分を含有する金属酸化物薄膜中への銀の拡散を抑制することができる。また、この金属酸化物薄膜は、当初より酸化物の形であることから、使用時に酸化され難く、初期の可視光透過率、表面抵抗値を維持しやすい。また、この金属酸化物薄膜は、有機分を含有する金属酸化物薄膜と銀系薄膜との密着性の向上にも寄与する。
【００２２】
したがって、本発明に係る透明積層フィルムによれば、銀系薄膜そのものによる耐久性の向上と、有機分を含有する金属酸化物薄膜よりも薄い金属酸化物薄膜による耐久性の向上との相乗効果により、従来に比較して、優れた耐久性を発揮することができる。とりわけ、加熱・湿熱環境下に曝された場合に、その効果も大きくなる。
【００２３】
ここで、銀系薄膜が、０．０１〜５原子％の範囲内でビスマス（Ｂｉ）を含有している場合には、耐久性、製造コストとのバランスに優れる。
【００２４】
また、上記有機分を含有する金属酸化物薄膜と、上記有機分を含有する金属酸化物薄膜よりも薄い金属酸化物薄膜とをそれぞれ構成する金属酸化物が、同一種である場合には、両薄膜の密着性が向上し、耐久性を向上させる上で有利である。
【００２５】
また、上記有機分を含有する金属酸化物薄膜と、上記有機分を含有する金属酸化物薄膜よりも薄い金属酸化物薄膜とをそれぞれ構成する金属酸化物が、上述した酸化物から選択される１種または２種以上よりなる場合には、可視光に対する透明性が良好である。とりわけ、チタンの酸化物を選択した場合には、高い屈折率を得やすくなる。
【００２６】
この場合、上記有機分を含有する金属酸化物薄膜よりも薄い金属酸化物薄膜における、チタンの酸化物の酸素に対するチタンの原子モル比Ｔｉ／Ｏが、１．０／４．０〜１．０／０．５の範囲内にある場合、また、その膜厚が、１．０〜２０．０ｎｍの範囲内にある場合には、銀の拡散抑制効果に優れる。
【００２７】
また、上記有機分を含有する金属酸化物薄膜が、ゾル−ゲル法により形成されている場合には、原料、加工、設備投資などについてコスト的に有利である。加えて、薄膜中に有機分を含有させやすく、膜に柔軟性を付与しやすい利点もある。
【００２８】
また、上記有機分を含有する金属酸化物薄膜よりも薄い金属酸化物薄膜が、反応性スパッタリング法により形成されている場合には、緻密で、銀の拡散抑制効果が高い膜質を得やすくなる。
【００２９】
一方、本発明に係る透明積層体は、上記透明積層フィルムを有しているので、耐久性に優れ、高い信頼性を有する。
【発明を実施するための最良の形態】
【００３０】
本実施形態に係る透明積層フィルム（以下、「本フィルム」という。）、透明積層体（以下、「本積層体」という。）について詳細に説明する。
【００３１】
１．本フィルム
１．１  本フィルムの概略形態など
本フィルムは、透明高分子フィルムと、有機分を含有する金属酸化物薄膜（以下、「ＭＯ」と略表記することがある。）と、銀（Ａｇ）を主成分とし、ビスマス（Ｂｉ）を含有する銀系薄膜（以下、「Ａｇ−Ｂｉ」と略表記することがある。）と、上記有機分を含有する金属酸化物薄膜よりも厚みの薄い金属酸化物薄膜（以下、「Ｂ」と略表記することがある。）とを備えている。
【００３２】
本フィルムにおいて、上記各薄膜は、透明高分子フィルムの何れか一方面に積層されていても良いし、透明高分子フィルムの両面に積層されていても良い。
【００３３】
ここで、本フィルムにおいて、金属酸化物薄膜（ＭＯ）と銀系薄膜（Ａｇ−Ｂｉ）とは、交互に積層されている。また、金属酸化物薄膜（Ｂ）は、銀系薄膜（Ａｇ−Ｂｉ）の何れか一方面、または、銀系薄膜（Ａｇ−Ｂｉ）の両面に形成されている。
【００３４】
したがって、本フィルムが有する積層構造の基本単位としては、具体的には、例えば、透明高分子フィルム側から、ＭＯ│Ｂ／Ａｇ−Ｂｉ／Ｂ、ＭＯ│Ａｇ−Ｂｉ／Ｂ、ＭＯ│Ｂ／Ａｇ−Ｂｉといった第１基本単位、または、透明高分子フィルム側から、Ｂ／Ａｇ−Ｂｉ／Ｂ│ＭＯ、Ａｇ−Ｂｉ／Ｂ│ＭＯ、Ｂ／Ａｇ−Ｂｉ│ＭＯといった第２基本単位などを例示することができる。
【００３５】
本フィルムは、第１基本単位から選択される１または２以上の基本単位を単数または複数繰り返し積層した積層構造を有していても良いし、第２基本単位から選択される１または２以上の基本単位を単数または複数繰り返し積層した積層構造を有していても良い。
【００３６】
銀系薄膜を構成する銀は、透明高分子フィルム側とは反対側に拡散しやすい傾向が見られる。そのため、第１基本単位であれば、ＭＯ│Ｂ／Ａｇ−Ｂｉ／Ｂ、ＭＯ│Ａｇ−Ｂｉ／Ｂの単位を好適に選択することができる。また、第２基本単位であれば、Ｂ／Ａｇ−Ｂｉ／Ｂ│ＭＯ、Ａｇ−Ｂｉ／Ｂ│ＭＯの単位を好適に選択することができる。
【００３７】
とりわけ、銀の拡散を抑制しやすいなどの観点から、第１基本単位であれば、ＭＯ│Ｂ／Ａｇ−Ｂｉ／Ｂの単位を、第２基本単位であれば、Ｂ／Ａｇ−Ｂｉ／Ｂ│ＭＯの単位を最も好適に選択することができる。
【００３８】
なお、第１基本単位を用いる場合には、銀系薄膜を劣化し難くする、可視光に対する透明性を確保しやすいなどの観点から、透明高分子フィルムから最も遠い表面に、別途、有機分を含有する金属酸化物薄膜（ＭＯ）を積層するのが好ましい。
【００３９】
上記積層構造の積層数は、各薄膜の材料や膜厚、用途によって要求される光学特性、導電性などを考慮して異ならせることができる。上記積層数としては、２〜１０層などが好ましく、３層、５層、７層、９層などの奇数層がより好ましい。
【００４０】
なお、上記積層数では、有機分を含有する金属酸化物薄膜（ＭＯ）を１層、有機分を含有する金属酸化物薄膜よりも薄い金属酸化物薄膜（Ｂ）含めた銀系薄膜（Ａｇ−Ｂｉ）を１層として数えている。
【００４１】
本フィルムにおいて、各薄膜は、一度に形成されたものであっても良いし、分割形成されたものであっても良い。また、積層構造中に含まれる各薄膜のうち、一部または全部が分割形成されていても良い。各薄膜が、複数の分割層よりなる場合、その分割数は、各薄膜ごとに同じであっても良いし、異なっていても良い。なお、分割層は積層数として数えず、複数の分割層が集合して形成された１つの薄膜を１層として数える。
【００４２】
本フィルムにおいて、各薄膜の組成または材料は、それぞれ同一の組成または材料から形成されていても良いし、異なる組成または材料から形成されていても良い。なお、この点は、各薄膜が複数の分割層よりなる場合も同様である。
【００４３】
また、各薄膜の膜厚は、ほぼ同一であっても良いし、各膜ごとに異なっていても良い。
【００４４】
本フィルムは、概略、上述した積層構造を有している。以下、本フィルムが備える透明高分子フィルム、有機分を含有する金属酸化物薄膜（ＭＯ）、銀系薄膜（Ａｇ−Ｂｉ）、有機分を含有する金属酸化物薄膜よりも薄い金属酸化物薄膜（Ｂ）についてより詳細に説明する。
【００４５】
１．２  透明高分子フィルム
本フィルムにおいて、透明高分子フィルムは、上記積層構造を形成するためのベースとなるものである。その材料としては、可視光領域において透明性を有し、その表面に薄膜を支障なく形成できるものであれば、何れのものでも用いることができる。
【００４６】
透明高分子フィルムの材料としては、具体的には、例えば、ポリエチレンテレフタレート、ポリカーボネート、ポリメタクリル酸メチル、ポリエチレン、ポリプロピレン、エチレン−酢酸ビニル共重合体、ポリスチレン、ポリイミド、ポリアミド、ポリブチレンテレフタレート、ポリエチレンナフタレート、ポリスルホン、ポリエーテルスルホン、ポリエーテルエーテルケトン、ポリビニルアルコール、ポリ塩化ビニル、ポリ塩化ビニリデン、トリアセチルセルロース、ポリウレタン、シクロオレフィンポリマーなどの高分子材料を例示することができる。これらは１種または２種以上含まれていても良い。
【００４７】
これらのうち、とりわけ、透明性、耐久性、加工性などに優れるなどの観点から、ポリエチレンテレフタレート、ポリカーボネート、ポリメタクリル酸メチル、シクロオレフィンポリマーなどを好適なものとして例示することができる。これらは１種または２種以上含まれていても良い。
【００４８】
また、上記透明高分子フィルムの厚みは、用いる材料などを考慮して種々調節することができる。その好ましい下限値として、具体的には、例えば、１０μｍ、２５μｍなどを例示することができる。一方、これら好ましい下限値と組み合わせ可能な好ましい上限値として、具体的には、例えば、５００μｍ、２５０μｍなどを例示することができる。
【００４９】
１．３  金属酸化物薄膜（ＭＯ）
本フィルムにおいて、金属酸化物薄膜（ＭＯ）は、可視光領域において透明性を有し、主として高屈折率層として機能するものである。ここで、高屈折率とは、６３３ｎｍの光に対する屈折率が１．７以上ある場合をいう。
【００５０】
上記金属酸化物としては、具体的には、例えば、チタンの酸化物、亜鉛の酸化物、インジウムの酸化物、スズの酸化物、インジウムとスズとの酸化物、マグネシウムの酸化物、アルミニウムの酸化物、ジルコニウムの酸化物、ニオブの酸化物、セリウムの酸化物などを例示することができる。これらは１種または２種以上含まれていても良い。また、これら金属酸化物は、２種以上の金属酸化物が複合した複酸化物であっても良い。
【００５１】
上記金属酸化物としては、とりわけ、可視光に対する屈折率が比較的大きいなどの観点から、酸化チタン（IV）（ＴｉＯ２）、チタン酸塩、ＩＴＯ、酸化亜鉛（ＺｎＯ）、酸化スズ（ＳｎＯ２）などを好適なものとして例示することができる。これらは１種または２種以上含まれていても良い。
【００５２】
ここで、上記金属酸化物薄膜（ＭＯ）は、主成分として金属酸化物を含んでいるが、それ以外にも、有機分を含有している。この有機分を含有することで、本フィルムの柔軟性をより向上させることができる。この種の有機分としては、具体的には、例えば、金属酸化物薄膜（ＭＯ）の形成材料に由来する成分などを例示することができる。
【００５３】
上記有機分としては、より具体的には、例えば、上述した金属酸化物を構成する金属の金属アルコキシド、金属アシレート、金属キレートなどといった有機金属化合物（その分解物なども含む）などを例示することができる。これらは１種または２種以上含まれていても良い。
【００５４】
上記金属酸化物薄膜（ＭＯ）中に含まれる有機分の含有量としては、その好ましい下限値として、具体的には、例えば、３、５、１０重量％などを例示することができる。
【００５５】
一方、これら好ましい下限値と組み合わせ可能な好ましい上限値として、具体的には、例えば、３０、２０、１５重量％などを例示することができる。
【００５６】
なお、上記有機分の種類は、赤外分光法（ＩＲ）（赤外吸収分析）などを用いて調べることができる。また、上記有機分の含有量は、Ｘ線光電子分光法（ＸＰＳ）などを用いて調べることができる。
【００５７】
上記金属酸化物薄膜（ＭＯ）は、必要な屈折率を確保でき、可視光透過性などに悪影響を及ぼさない範囲内であれば、上記主成分や上記有機分以外にも、他の成分を含んでいても良い。
【００５８】
例えば、上記金属酸化物薄膜（ＭＯ）の形成時に使用した各種の添加剤、不可避不純物などの物質を１種または２種以上含んでいても良い。上記添加剤としては、上記有機金属化合物と反応して紫外線吸収性のキレートを形成する化合物（後述する）などを例示することができる。
【００５９】
また、上記金属酸化物薄膜（ＭＯ）の膜厚は、透明性や色調などを考慮して種々調節することができる。上記金属酸化物薄膜（ＭＯ）の膜厚としては、具体的には、例えば、その好ましい下限値として、１８ｎｍ、２０ｎｍ、２２ｎｍなどを例示することができる。一方、これら好ましい下限値と組み合わせ可能な好ましい上限値として、具体的には、例えば、１５０ｎｍ、１００ｎｍなどを例示することができる。
【００６０】
以上のような構成を有する上記金属酸化物薄膜（ＭＯ）は、液相法により好適に形成することができる。液相法は、気相法と比較して、真空引きしたり、大電力を使用したりする必要がない。そのため、その分、コスト的に有利であり、生産性にも優れている。
【００６１】
上記液相法としては、有機分を残存させやすいなどの観点から、ゾル−ゲル法を好適に利用することができる。
【００６２】
上記ゾル−ゲル法としては、より具体的には、例えば、金属酸化物を構成する金属の有機金属化合物を含有するコーティング液を層状にコーティングし、これを必要に応じて乾燥させ、金属酸化物薄膜（ＭＯ）の前駆体膜を形成した後、この前駆体膜中の有機金属化合物を加水分解・縮合反応させ、有機金属化合物を構成する金属の酸化物を合成するなどの方法を例示することができる。これによれば、金属酸化物を主成分として含み、有機分を含有する金属酸化物薄膜（ＭＯ）を形成することができる。以下、上記方法について詳細に説明する。
【００６３】
上記コーティング液は、上記有機金属化合物を適当な溶媒に溶解して調製することができる。この際、有機金属化合物としては、具体的には、例えば、チタン、亜鉛、インジウム、スズ、マグネシウム、アルミニウム、ジルコニウム、ニオブ、セリウム、シリコン、ハフニウム、鉛などの金属の有機化合物などを例示することができる。これらは１種または２種以上含まれていても良い。
【００６４】
上記有機金属化合物としては、具体的には、例えば、上記金属の金属アルコキシド、金属アシレート、金属キレートなどを例示することができる。好ましくは、空気中での安定性などの観点から、金属キレートであると良い。
【００６５】
上記有機金属化合物としては、とりわけ、高屈折率を有する金属酸化物になり得る金属の有機化合物を好適に用いることができる。このような有機金属化合物としては、例えば、有機チタン化合物などを例示することができる。
【００６６】
上記有機チタン化合物としては、具体的には、例えば、テトラ−ｎ−ブトキシチタン、テトラエトキシチタン、テトラ−ｉ−プロポキシチタン、テトラメトキシチタンなどのＭ−Ｏ−Ｒ結合（Ｒはアルキル基を示し、Ｍはチタン原子を示す）を有するチタンのアルコキシドや、イソプロポキシチタンステアレートなどのＭ−Ｏ−ＣＯ−Ｒ結合（Ｒはアルキル基を示し、Ｍはチタン原子を示す）を有するチタンのアシレートや、ジイソプロポキシチタンビスアセチルアセトナート、ジヒドロキシビスラクタトチタン、ジイソプロポキシビストリエタノールアミナトチタン、ジイソプロポキシビスエチルアセトアセタトチタンなどのチタンのキレートなどを例示することができる。これらは１種または２種以上混合されていても良い。
【００６７】
上記コーティング液中に占める有機金属化合物の含有量としては、その好ましい上限値として、具体的には、例えば、２０、１５、１０重量％などを例示することができる。これら好ましい上限値と組み合わせ可能な好ましい下限値として、具体的には、例えば、１、３、５重量％などを例示することができる。
【００６８】
一方、上記有機金属化合物を溶解させる溶媒としては、具体的には、例えば、メタノール、エタノール、プロパノール、ブタノール、ヘプタノール、イソプロピルアルコールなどのアルコール類、酢酸エチルなどの有機酸エステル、アセトニトリル、アセトン、メチルエチルケトンなどのケトン類、テトラヒドロフラン、ジオキサンなどのシクロエーテル類、ホルムアミド、Ｎ，Ｎ−ジメチルホルムアミドなどの酸アミド類、ヘキサンなどの炭化水素類、トルエンなどの芳香族類などを例示することができる。これらは１種または２種以上混合されていても良い。
【００６９】
この際、上記溶媒量としては、その好ましい下限値として、具体的には、例えば、上記有機金属化合物の固形分重量に対して、５、１０倍量などを例示することができる。一方、これら好ましい下限値と組み合わせ可能な好ましい上限値として、具体的には、例えば、上記有機金属化合物の固形分重量に対して、５０、３０、２０倍量などを例示することができる。
【００７０】
上記溶媒量が５０倍量より多くなると、一回のコーティングで形成できる層厚が薄くなり、所望の厚みを得るために多数回のコーティングが必要となる傾向が見られる。一方、５倍量より少なくなると、層厚が厚くなり過ぎ、有機金属化合物の加水分解・縮合反応が十分に進行し難くなる傾向が見られる。したがって、上記溶媒量は、これらを考慮して選択すると良い。
【００７１】
また、上記コーティング液中には、ゾル−ゲル法による加水分解が促進され、高屈折率化が図りやすくなるなどの観点から、必要に応じて水が含まれていても良い。
【００７２】
この場合、上記コーティング液中に占める水分含有量は、好ましくは１重量％以上あると良い。
【００７３】
もっとも、上記水分含有量を過度に多くしても、屈折率の向上効果も頭打ちになるし、コーティングもやり難くなるなどの傾向が見られる。そのため、上記水分含有量の好ましい上限値として、具体的には、例えば、５０、４０、３０、２０、１０重量％などを例示することができる。
【００７４】
なお、上記水分含有量は、カールフィッシャー水分計（容量滴定方式）により測定される値である。すなわち、カールフィッシャー水分計を用い、被測定対象であるコーティング液を脱水溶剤中に溶解または分散した後、カールフィッシャー試薬（滴定剤）にて滴定すれば、コーティング液中に占める水分含有量を求めることができる。
【００７５】
上記カールフィッシャー水分計は、例えば、京都電子工業（株）などにより上市されている。また、脱水溶剤、カールフィッシャー試薬についても、例えば、三菱化学（株）などにより、アクアミクロン（登録商標、以下省略）脱水溶剤ＧＥＸ、アクアミクロン滴定剤ＳＳ−Ｚなどとして上市されている。
【００７６】
上記コーティング液の調製は、例えば、所定割合となるように秤量した有機金属化合物と、適当な量の溶媒と、必要に応じて添加される他の成分とを、攪拌機などの撹拌手段により所定時間撹拌・混合するなどの方法により調製することができる。この場合、各成分の混合は、１度に混合しても良いし、複数回に分けて混合しても良い。
【００７７】
また、上記コーティング液のコーティング法としては、均一なコーティングが行いやすいなどの観点から、マイクログラビア法、グラビア法、リバースロールコート法、ダイコート法、ナイフコート法、ディップコート法、スピンコート法、バーコート法など、各種のウェットコーティング法を好適なものとして例示することができる。これらは適宜選択して用いることができ、１種または２種以上併用しても良い。
【００７８】
また、コーティングされたコーティング液を乾燥する場合、公知の乾燥装置などを用いて乾燥させれば良く、この際、乾燥条件としては、具体的には、例えば、８０℃〜１２０℃の温度範囲、０．５分〜５分の乾燥時間などを例示することができる。
【００７９】
また、前駆体膜中の有機金属化合物を加水分解・縮合反応させる手段としては、具体的には、例えば、紫外線照射、電子線照射、加熱など、各種の手段を例示することができる。これらは１種または２種以上組み合わせて用いても良い。これらのうち、とりわけ、紫外線照射を好適に用いることができる。他の手段と比較した場合、低温、短時間で金属酸化物を生成できるし、熱劣化など、熱による負荷を透明高分子フィルムに与え難いからである。また、有機分として、有機金属化合物（その分解物なども含む）などを残存させやすい利点もあるからである。
【００８０】
この際、用いる紫外線照射機としては、具体的には、例えば、水銀ランプ、キセノンランプ、重水素ランプ、エキシマランプ、メタルハライドランプなどを例示することができる。これらは１種または２種以上組み合わせて用いても良い。
【００８１】
また、照射する紫外線の光量は、前駆体膜を主に形成している有機金属化合物の種類、コーティング層の厚みなどを考慮して種々調節することができる。もっとも、照射する紫外線の光量が過度に小さすぎると、金属酸化物薄膜（ＭＯ）の高屈折率化を図り難くなる。一方、照射する紫外線の光量が過度に大きすぎると、紫外線照射の際に生じる熱により透明高分子フィルムが変形することがある。したがって、これらに留意すると良い。
【００８２】
照射する紫外線の光量としては、具体的には、例えば、測定波長３００〜３９０ｎｍのとき、その好ましい下限値として、具体的には、例えば、３００ｍＪ／ｃｍ２、５００ｍＪ／ｃｍ２などを例示することができる。一方、これら好ましい下限値と組み合わせ可能な好ましい上限値として、具体的には、例えば、８０００ｍＪ／ｃｍ２、５０００ｍＪ／ｃｍ２などを例示することができる。
【００８３】
なお、前駆体膜中の有機金属化合物を加水分解・縮合反応させる手段として、紫外線照射を用いる場合、上述したコーティング液中に、有機金属化合物と反応して紫外線吸収性のキレートを形成する添加剤を添加しておくと良い。出発溶液であるコーティング液中に上記添加剤が添加されている場合には、予め紫外線吸収性キレートが形成されたところに紫外線照射がなされるので、比較的低温下において金属酸化物薄膜（ＭＯ）の高屈折率化を図り得やすくなるからである。
【００８４】
上記添加剤としては、具体的には、例えば、βジケトン類、アルコキシアルコール類、アルカノールアミン類などの添加剤を例示することができる。より具体的には、上記βジケトン類としては、例えば、アセチルアセトン、ベンゾイルアセトン、アセト酢酸エチル、アセト酢酸メチル、マロン酸ジエチルなどを例示することができる。上記アルコキシアルコール類としては、例えば、２−メトキシエタノール、２−エトキシエタノール、２−メトキシ−２−プロパノールなどを例示することができる。上記アルカノールアミン類としては、例えば、モノエタノールアミン、ジエタノールアミン、トリエタノールアミンなどを例示することができる。これらは１種または２種以上混合されていても良い。
【００８５】
これらのうち、とりわけ、βジケトン類が好ましく、中でもアセチルアセトンを最も好適に用いることができる。
【００８６】
また、上記添加剤の配合割合としては、上記有機金属化合物における金属原子１モルに対して、例えば、０．１〜２倍モルの範囲などを例示することができる。
【００８７】
１．４  銀系薄膜
本フィルムにおいて、銀系薄膜は、主として導電層として機能する。
【００８８】
ここで、上記銀系薄膜は、銀（Ａｇ）を主成分とし、ビスマス（Ｂｉ）を含有している。
【００８９】
上記銀系薄膜は、銀（Ａｇ）、ビスマス（Ｂｉ）以外にも、例えば、銀の凝集・拡散抑制効果に悪影響を与えない範囲内であれば、他の元素、不可避不純物を含有していても良い。
【００９０】
上記他の元素としては、具体的には、例えば、Ｍｇ、Ｐｄ、Ｐｔ、Ａｕ、Ｚｎ、Ａｌ、Ｇａ、Ｉｎ、Ｓｎ、Ｓｂ、Ｌｉ、Ｃｄ、Ｈｇ、ＡｓなどのＡｇに固溶可能な元素；Ｂｅ、Ｒｕ、Ｒｈ、Ｏｓ、Ｉｒ、Ｃｕ、Ｇｅ、Ｖ、Ｎｂ、Ｔａ、Ｃｒ、Ｍｏ、Ｗ、Ｍｎ、Ｒｅ、Ｆｅ、Ｃｏ、Ｎｉ、Ｓｉ、Ｔｌ、Ｐｂなど、Ａｇ−Ｂｉ系合金中に単相として析出可能な元素；Ｙ、Ｌａ、Ｃｅ、Ｎｄ、Ｓｍ、Ｇｄ、Ｔｂ、Ｄｙ、Ｔｉ、Ｚｒ、Ｈｆ、Ｎａ、Ｃａ、Ｓｒ、Ｂａ、Ｓｃ、Ｐｒ、Ｅｕ、Ｈｏ、Ｅｒ、Ｔｍ、Ｙｂ、Ｌｕ、Ｓ、Ｓｅ、ＴｅなどのＡｇとの金属間化合物を析出可能な元素などを１種または２種以上含有していても良い。
【００９１】
上記ビスマスの割合としては、銀とビスマスとの総量に対して、その好ましい下限値として、具体的には、例えば、０．０１原子％、０．０５原子％などを例示することができる。一方、これら好ましい下限値と組み合わせ可能な好ましい上限値として、具体的には、例えば、５原子％、２原子％などを例示することができる。
【００９２】
上記銀系薄膜が、上記範囲内のビスマスを含んだ銀−ビスマス系合金（Ａｇ−Ｂｉ系合金）よりなる場合には、耐久性、製造コストとのバランスに優れる利点があるからである。
【００９３】
また、ビスマス含有量が０．０１原子％より少なくとなると、その添加効果が小さくなる傾向が見られる。一方、ビスマス含有量が５原子％を越えると、例えば、薄膜形成時に用いるスパッタターゲットが製造し難くなり、入手も難しくなるなどの傾向が見られる。したがって、これらも考慮して、ビスマス含有量を選択すると良い。
【００９４】
なお、上記ビスマスの割合は、ＩＣＰ分析法を用いて測定することができる。
【００９５】
上記銀系薄膜の膜厚は、表面抵抗と可視光透過率とのバランスなどを考慮して種々調節することができる。銀系薄膜の膜厚が過度に厚すぎると、可視光透過率が低下する傾向が見られる。一方、その膜厚が過度に薄すぎると、表面抵抗値が増大する傾向が見られる。したがって、上記銀系薄膜の膜厚の選択には、これらに留意すると良い。
【００９６】
上記銀系薄膜の膜厚としては、その好ましい下限値として、具体的には、例えば、５ｎｍ、１０ｎｍなどを例示することができる。一方、これら好ましい下限値と組み合わせ可能な好ましい上限値として、具体的には、例えば、３０ｎｍ、２０ｎｍなどを例示することができる。
【００９７】
ここで、上記銀系薄膜を形成する方法としては、具体的には、例えば、真空蒸着法、スパッタリング法、イオンプレーティング法、ＭＢＥ法、レーザーアブレーションなどといった物理的気相成長法（ＰＶＤ）、熱ＣＶＤ、プラズマＣＶＤなどといった化学的気相成長法（ＣＶＤ）などの気相法、導電性ペーストを塗工し、焼結する方法などを例示することができる。上記積層構造中の各銀系薄膜は、これらのうち何れか１つの方法を用いて形成されていても良いし、あるいは、２つ以上の方法を用いて形成されていても良い。
【００９８】
より具体的には、例えば、真空蒸着法を用いる場合には、蒸発源として所定の割合のＢｉを含むＡｇ−Ｂｉ系合金を用い、抵抗加熱、レーザ加熱、電子ビーム加熱などにより、Ａｇ−Ｂｉ系合金を加熱蒸着させて上記銀系薄膜を形成すれば良い。
【００９９】
また、例えば、スパッタリング法を用いる場合には、ターゲットとして所定の割合のＢｉを含むＡｇ−Ｂｉ系合金を用いるとともに、スパッタリングガスとしてアルゴン、ネオンなどの不活性ガスを用い、ターゲットと透明高分子フィルムとの間に直流（ＤＣ）電圧（ＤＣスパッタリング法）または高周波（ＲＦ）電圧（ＲＦスパッタリング法）を印加し、銀系薄膜を形成すれば良い。成膜速度を速くする観点から、直流マグネトロンスパッタリング法や高周波マグネトロンスパッタリング法を用いても良い。
【０１００】
また、例えば、イオンプレーティング法を用いる場合には、蒸発源として所定の割合のＢｉを含むＡｇ−Ｂｉ系合金を用い、真空蒸着装置内に低圧ガスを導入し電界をかけてプラズマを発生させ、蒸発源からの蒸発粒子をイオン化しながら蒸着させ、銀系薄膜を形成すれば良い。
【０１０１】
１．５  金属酸化物薄膜（Ｂ）
本フィルムにおいて、金属酸化物薄膜（Ｂ）は、主として、上記銀系薄膜を構成する銀が、金属酸化物薄膜（ＭＯ）中へ拡散するのを抑制する機能を有している。また、銀系薄膜と金属酸化物薄膜（ＭＯ）との間に介在することで、両者の密着性の向上にも寄与する。
【０１０２】
なお、金属酸化物薄膜（Ｂ）は、連続的に層状に形成されていることが好ましいが、上記拡散を抑制できれば、浮島状など、不連続な部分があっても良い。
【０１０３】
上記金属酸化物薄膜（Ｂ）は、主として金属酸化物より形成されている。上記金属酸化物としては、具体的には、例えば、チタンの酸化物、亜鉛の酸化物、インジウムの酸化物、スズの酸化物、インジウムとスズとの酸化物、マグネシウムの酸化物、アルミニウムの酸化物、ジルコニウムの酸化物、ニオブの酸化物、セリウムの酸化物などを例示することができる。これらは１種または２種以上含まれていても良い。また、これら金属酸化物は、２種以上の金属酸化物が複合した複酸化物であっても良い。なお、上記金属酸化物薄膜（Ｂ）は、上記金属酸化物以外に不可避不純物などを含んでいても良い。
【０１０４】
この際、上記金属酸化物薄膜（Ｂ）を構成する金属酸化物は、上記金属酸化物薄膜（ＭＯ）との密着性を一層向上させやすいなどの観点から、上記金属酸化物薄膜（ＭＯ）を構成する金属酸化物と同一種であると良い。
【０１０５】
上記金属酸化物薄膜（Ｂ）を構成する金属酸化物としては、とりわけ、チタンの酸化物を好適に用いることができる。
【０１０６】
ここで、上記金属酸化物薄膜（Ｂ）は、上記金属酸化物薄膜（ＭＯ）よりも膜厚が薄い。これは、銀系薄膜を構成する銀の拡散は、原子レベルで生じるので、屈折率を十分確保するのに必要な膜厚まで厚くする必要性が低いからである。また、薄く形成することで、その分、成膜コストが安価になり、本フィルムの製造コストの低減にも寄与することができる。
【０１０７】
上記金属酸化物薄膜（Ｂ）の膜厚としては、その好ましい下限値として、具体的には、例えば、１．０ｎｍ、１．５ｎｍ、２．０ｎｍなどを例示することができる。一方、これら好ましい下限値と組み合わせ可能な好ましい上限値として、具体的には、例えば、１６．０ｎｍ、１３．０ｎｍ、１０．０ｎｍ、８．０ｎｍなどを例示することができる。
【０１０８】
上記金属酸化物薄膜（Ｂ）を構成する金属酸化物として、チタンの酸化物を用いる場合、チタンの酸化物における酸素に対するチタンの原子モル比Ｔｉ／Ｏとしては、その好ましい下限値として、具体的には、例えば、１．０／４．０、１．０／３．８、１．０／３．５、１．０／３．０、１．０／２．８などを例示することができる。一方、これら好ましい下限値と組み合わせ可能な好ましい上限値として、具体的には、例えば、１．０／０．５、１．０／０．７、１．０／１．０、１．０／１．２、１．０／１．５、１．０／２．０などを例示することができる。Ｔｉ／Ｏ比がこの範囲内にあれば、膜質、界面の膜表面形状などに優れることから、銀系薄膜を構成する銀の拡散を抑制しやすいからである。
【０１０９】
上記Ｔｉ／Ｏ比は、当該膜の組成から算出することができる。当該膜の組成分析方法としては、極めて薄い薄膜の組成を比較的正確に分析することが可能な観点から、エネルギー分散型蛍光Ｘ線分析（ＥＤＸ）を好適に用いることができる。
【０１１０】
具体的な組成分析方法について説明すると、先ず、超薄切片法（ミクロトーム）などを用いて、分析対象となる当該膜を含む積層構造の断面方向の厚みが１００ｎｍ以下の試験片を作製する。次いで、断面方向から積層構造と当該膜の位置を、透過型電子顕微鏡（ＴＥＭ）により確認する。次いで、ＥＤＸ装置の電子銃から電子線を放出させ、分析対象となる当該膜の膜厚中央部近傍に入射させる。試験片表面から入射した電子は、ある深さまで入り込み、各種の電子線やＸ線を発生させる。この際の特性Ｘ線を検出して分析することで、当該膜の構成元素分析を行うことができる。
【０１１１】
本フィルムにおいて、上記金属酸化物膜（Ｂ）の膜厚、Ｔｉ／Ｏ比は、基本的には、上記好ましい範囲内にあれば良いが、本フィルムの用途に応じて、適宜最適な範囲に設定しても良い。
【０１１２】
すなわち、本フィルムでは、金属酸化物膜（Ｂ）の膜厚が厚くなるにつれて、銀系薄膜を構成する銀の拡散による移動距離が長くなるので、耐久性、耐熱性が増加する傾向が見られる。また、金属酸化物膜（Ｂ）の膜厚が薄くなるにつれて、銀系薄膜を構成する銀の拡散による移動距離が短くなるので、耐久性、耐熱性が減少する傾向が見られる。
【０１１３】
一方、上記Ｔｉ／Ｏ比が大きくなるにつれて、金属チタンに近づくので、金属酸化物膜（Ｂ）が緻密化し、銀系薄膜を構成する銀が拡散し難くなって、耐久性、耐熱性が増すが、透明性が減少する傾向が見られる。
【０１１４】
したがって、上記金属酸化物膜（Ｂ）の膜厚、Ｔｉ／Ｏ比は、本フィルムの用途に応じて要求される耐久性、耐熱性、透明性などを考慮し、上記範囲内から選択すると良い。
【０１１５】
具体的には、例えば、表示装置など、画質向上の観点などから、とりわけ高い透明性などが要求される用途に本フィルムを適用する場合には、上記金属酸化物膜（Ｂ）の膜厚は、好ましくは１．０〜１０．０ｎｍ、より好ましくは２．０〜８．０ｎｍの範囲内から選択すると良い。また、上記Ｔｉ／Ｏ比は、好ましくは１．０／４．０〜１．０／１．０、より好ましくは１．０／３．５〜１．０／１．５、さらにより好ましくは１．０／３．０〜１．０／１．５、最も好ましくは１．０／２．８〜１．０／２．０の範囲内から選択すると良い。
【０１１６】
他にも例えば、熱線カット機能を有する窓ガラスなど、表示装置ほどの透明性は必要でないが、より高い耐久性、耐熱性などが要求される用途に本フィルムを適用する場合には、上記バリア膜の膜厚は、好ましくは１．０〜２０．０ｎｍ、より好ましくは２．０〜１５．０ｎｍの範囲内から選択すると良い。また、上記Ｔｉ／Ｏ比は、好ましくは１．０／４．０〜１．０／０．５、より好ましくは１．０／３．５〜１．０／１．０、さらにより好ましくは１．０／３．０〜１．０／１．２、最も好ましくは１．０／２．８〜１．０／１．５の範囲内から選択すると良い。
【０１１７】
本フィルムにおいて、上記金属酸化物膜（Ｂ）は、緻密な膜を形成できる、数ｎｍ〜数十ｎｍ程度の薄膜を均一な膜厚で形成できるなどの観点から、気相法により好適に形成すると良い。
【０１１８】
上記気相法としては、具体的には、例えば、上述した真空蒸着法、スパッタリング法、イオンプレーティング法、ＭＢＥ法、レーザーアブレーションなどといった物理的気相成長法（ＰＶＤ）、熱ＣＶＤ、プラズマＣＶＤなどといった化学的気相成長法（ＣＶＤ）などを例示することができる。もっとも、ここでは、上記金属酸化物を構成する金属をターゲット材料などに用いることになる。
【０１１９】
この際、上記金属酸化物膜（Ｂ）は、主に金属酸化物より形成されているので、上記各薄膜形成法による成膜時には、その雰囲気中に酸素を含むガスを導入する必要がある。
【０１２０】
なお、上記積層構造中に含まれる各金属酸化物膜（Ｂ）は、これら気相法のうち何れか１つの方法を用いて形成されていても良いし、あるいは、２つ以上の方法を用いて形成されていても良い。
【０１２１】
上記気相法としては、真空蒸着法などと比較して膜界面の密着性に優れる、膜厚制御が容易であるなどの観点から、上述したスパッタリング法を好適に用いることができる。
【０１２２】
但し、スパッタリング法を用いる場合には、例えば、スパッタリングガスとしてのアルゴン、ネオンなどの不活性ガスに、さらに反応性ガスとして酸素を含むガスを混合し、金属と酸素とを反応させながら金属酸化物薄膜（Ｂ）を形成することになる（反応性スパッタリング法）。
【０１２３】
また、反応性スパッタリング法を用いて、例えば、上記Ｔｉ／Ｏ比を有するチタン酸化物薄膜を得る場合、雰囲気中の酸素濃度（不活性ガスに対する酸素を含むガスの体積割合）は、上述した膜厚範囲を考慮して最適な割合を適宜選択すれば良い。
【０１２４】
具体的には、膜厚を厚くするには、金属チタンターゲットへの投入電力、雰囲気中の酸素濃度などを増やせば良く、一方、膜厚を薄くするには、同投入電力、同酸素濃度などを減らせば良い。したがって、上述した最小膜厚値を選択した場合には、酸素濃度の好ましい下限値として、具体的には、例えば、２ｖｏｌ％などを例示することができる。一方、上述した最大膜厚値を選択した場合には、酸素濃度の好ましい上限値として、具体的には、例えば、３５ｖｏｌ％などを例示することができる。酸素濃度がこの範囲にあれば、上記Ｔｉ／Ｏ比を有するチタン酸化物薄膜を得ることができる。
【０１２５】
なお、本フィルムが有する積層構造において、上記金属酸化物薄膜（ＭＯ）、および金属酸化物薄膜（Ｂ）の各材料は、必要に応じて上述したものから適宜選択して用いることができる。最も好適な膜材料の組み合わせとしては、上記金属酸化物薄膜（ＭＯ）および金属酸化物薄膜（Ｂ）における金属酸化物として、チタンの酸化物を好適に選択することができる。透明性、拡散抑制効果などに優れるなど、特性バランスが良いからである。
【０１２６】
１．６  各薄膜の積層方法
上記積層構造を有する本フィルムを製造するにあたり、上記金属酸化物薄膜（ＭＯ）の形成方法と、銀系薄膜（Ａｇ−Ｂｉ）の形成方法と、上記金属酸化物薄膜（Ｂ）の形成方法とを適宜組み合わせ、透明高分子フィルムの表面に、金属酸化物薄膜（ＭＯ）、銀系薄膜（Ａｇ−Ｂｉ）、金属酸化物薄膜（Ｂ）を積層していく方法としては、具体的には、例えば、次のような方法を例示することができる。以下、透明高分子フィルムの表面に、ＭＯ│Ｂ／Ａｇ−Ｂｉ／Ｂ│ＭＯの積層構造を形成する場合を用いて説明する。
【０１２７】
先ず、透明高分子フィルムの表面上に、上述したゾル−ゲル法などの液相法により金属酸化物薄膜（ＭＯ）を形成した後、これをロールに巻き取る。
【０１２８】
次に、このロールを、上述した反応性スパッタリング法などの気相法による薄膜形成装置の成膜室内に装着し、ロールを繰り出しながら、酸素を含む雰囲気中で、金属酸化物薄膜（ＭＯ）の表面上に金属酸化物薄膜（Ｂ）を形成する。次いで、このフィルム体を他の成膜室に移動させ、引き続き、酸素を実質的に含まない雰囲気中で、金属酸化物薄膜（Ｂ）の表面上に銀系薄膜（Ａｇ−Ｂｉ）を形成する。次いで、このフィルム体を他の成膜室に移動させ、上記と同様にして、酸素を含む雰囲気中で銀系薄膜（Ａｇ−Ｂｉ）の表面上に金属酸化物薄膜（Ｂ）を形成し、これをロールに巻き取る。
【０１２９】
次に、このロールを繰り出しながら、上記と同様にして、金属酸化物薄膜（Ｂ）の表面上に金属酸化物薄膜（ＭＯ）を形成し、これをロールに巻き取る。
【０１３０】
基本的には、このような操作を行えば、本フィルムを連続的に製造することができる。なお、他の基本単位を含む積層構造を得るには、上記方法に準じて行えば良い。また、各薄膜を複数の分割層より形成する場合には、各操作を分割数だけ繰り返し行えば良い。
【０１３１】
２．本積層体
本積層体は、本フィルムを用いている。すなわち、本積層体は、透明支持基体の少なくとも一方面に、粘着剤層を介して、本フィルムを積層した構成を有している。この際、本積層体において、本フィルムは、その積層構造面側が透明支持基体側となるように積層されていても良いし、透明高分子フィルム面側が透明支持基体側となるように積層されていても良い。
【０１３２】
ここで、透明支持基体の材料は、透明性に優れ、十分な機械的強度を有するものであれば、特に限定されることなく使用することができる。具体的には、例えば、半強化ガラス、強化ガラスなどのガラスや、アクリル系樹脂、ポリカーボネート系樹脂などの高分子材料などを例示することができる。例えば、本積層体に寸法安定性や強度などを付与したい場合などにはガラスなどを、本積層体の軽量化を図りたい場合などには高分子材料などを選択することができる。
【０１３３】
また、透明支持基体の形状は、板状などの平面状が好ましい。また、透明支持基体の厚みは、機械的強度や剛性などを考慮して、種々調節することができる。一般的には、１．０〜５．０ｍｍの範囲などを例示することができる。
【０１３４】
また、粘着剤層を形成する粘着剤としては、例えば、アクリル系粘着剤、シリコン系粘着剤、ウレタン系粘着剤、ポリビニルブチラール系粘着剤、エチレン−酢酸ビニル系粘着剤などを例示することができる。これらは１種または２種以上混合されていても良い。このうち、透明性および耐熱性に優れるなどの観点から、アクリル系粘着剤などを好適に用いることができる。また、粘着剤の形態としては、シート状、液状などを例示することができる。
【０１３５】
また、粘着剤の厚みは、特に限定されるものではなく、一般的には、５〜１００μｍの範囲などを例示することができる。
【０１３６】
そして、例えば、シート状の粘着剤を用いて本積層体を製造する場合には、透明支持基板および／または本フィルムにシート状の粘着剤を貼り付けた後、両者をラミネートするなどして貼り合わせれば良い。また、液状の粘着剤を用いて本積層体を製造する場合には、例えば、透明支持基板および／または本フィルムに粘着剤を塗布して両者を貼り合わせた後、室温に放置したり、加熱したりするなどして粘着剤を硬化させれば良い。
【０１３７】
なお、液状の粘着剤を塗布する塗布方法としては、バーコート法、リバースコート法、グラビアコート法などの塗布方法が挙げられ、粘着剤の種類、粘度、塗布量などを考慮して適宜選択することができる。
【０１３８】
また、光学特性を著しく損なわない限度内で、必要に応じて、反射防止機能、防眩機能、衝撃吸収機能、耐環境機能、調色機能などの各種の機能を有する機能性フィルムを、本積層体の片面または両面に、上述した粘着剤層を介して１つまたは２つ以上さらに貼り合わせても良い。
【０１３９】
３．本フィルム、本積層体の用途
本フィルム、本積層体の用途としては、具体的には、例えば、プラズマディスプレイ、液晶ディスプレイなどのディスプレイ表示電極、タッチパネル電極、電磁波シールド、熱線カット、有機ＥＬなどのガス（Ｏ２、Ｈ２Ｏ等）バリアフィルムなどの各種の用途を例示することができる。
【０１４０】
本発明は上記実施形態に何ら限定されるものではなく、本発明の趣旨を逸脱しない範囲内で種々の改変が可能である。
【０１４１】
例えば、本フィルム、本積層体の積層構造の最表面に、さらに、ウレタン系樹脂、ポリエステル系樹脂、アクリル系樹脂、ナイロン系樹脂などよりなる透明高分子層を１または２以上積層しても良い。このような透明高分子層を設けた場合には、耐水性が向上するなど、外部環境からの影響を受け難くなり、長期耐久性に優れるなどの利点がある。
【実施例】
【０１４２】
以下、実施例および比較例を用いて本発明を詳細に説明する。なお、以下における屈折率は、波長６３３ｎｍのときの値である。
【０１４３】
１．透明積層フィルム
初めに、実施例１〜１６および比較例１〜３に係る透明積層フィルムとして、透明高分子フィルムの一方面に、７層の各種薄膜を積層した積層構造を有する各透明積層フィルムを作製した。また、実施例１７に係る透明積層フィルムとして、透明高分子フィルムの一方面に、３層の各種薄膜を積層した積層構造を有する透明積層フィルムを作製した。
【０１４４】
表１〜５に、後述する手順により作製した各透明積層フィルムの詳細な膜構成および膜厚を示す。表６に、各透明積層フィルム作製時における、反応性スパッタリング法によるチタン酸化物薄膜（Ｂ）（但し、比較例２は、スパッタリング法による金属チタン薄膜）の成膜条件を示す。表７に、各透明積層フィルム作製時における、スパッタリング法による銀系薄膜（Ａｇ−Ｂｉ）（但し、比較例１および比較例２は、スパッタリング法による純銀薄膜）の成膜条件を示す。
【０１４５】
【表１】
2008105251.tif 000002
【０１４６】
【表２】
2008105251.tif 000003
【０１４７】
【表３】
2008105251.tif 000004
【０１４８】
【表４】
2008105251.tif 000005
【０１４９】
【表５】
2008105251.tif 000006
【０１５０】
【表６】
2008105251.tif 000007
【０１５１】
【表７】
2008105251.tif 000008
【０１５２】
以下、実施例１〜１７および比較例１〜３に係る透明積層フィルムの具体的な作製手順を示す。
【０１５３】
（実施例１〜１６）
先ず、以下の手順により、チタン酸化物薄膜（ＭＯ）の形成に使用するコーティング液を調製した。すなわち、チタンアルコキシドとして、テトラ−ｎ−ブトキシチタン４量体（日本曹達（株）製、「Ｂ４」）と、紫外線吸収性のキレートを形成する添加剤として、アセチルアセトンとを、ｎ−ブタノールとイソプロピルアルコールとの混合溶媒に配合し、これを攪拌機を用いて１０分間混合することにより、有機チタン化合物を含むコーティング液を調製した。この際、テトラ−ｎ−ブトキシチタン４量体／アセチルアセトン／ｎ−ブタノール／イソプロピルアルコールの配合は、それぞれ６．７５重量％／３．３８重量％／５９．８７重量％／３０．００重量％とした。
【０１５４】
次に、透明高分子フィルムとして、易接着層が片面に形成された厚み１００μｍのポリエチレンテレフタレートフィルム（東洋紡績（株）製、「コスモシャイン（登録商標）Ａ４１００」）（以下、「ＰＥＴフィルム」という。）を用い、このＰＥＴフィルムの易接着層面側とは反対側の面（ＰＥＴ面）側に、１層目として、ＴｉＯ２薄膜を以下の手順により成膜した。
【０１５５】
すなわち、ＰＥＴフィルムのＰＥＴ面側に、ダイレクトグラビアコーターを用いて、線速３ｍ／ｍｉｎで上記コーティング液を連続的に塗工した。次いで、インラインの乾燥炉を用いて、塗工膜を１００℃で８０秒間乾燥させ、ＴｉＯ２薄膜の前駆体膜を形成した。次いで、インラインの紫外線照射機〔高圧水銀ランプ（１６０Ｗ／ｃｍ）〕を用いて、上記塗工時と同線速で、上記前駆体膜に対して連続的に紫外線を１．５秒間照射した。これによりＰＥＴフィルム上に、ゾル−ゲル法によるＴｉＯ２薄膜（膜厚３５ｎｍ、屈折率１．９）が形成されたロール状のサンプルを作製した。
【０１５６】
なお、この薄膜中に含まれる有機分の含有量を、Ｘ線光電子分光法（ＸＰＳ）により測定したところ、５ｗｔ％であった。
【０１５７】
次に、２層目として、１層目のＴｉＯ２薄膜上に、チタン酸化物薄膜（Ｂ）／銀系薄膜（Ａｇ−Ｂｉ）／チタン酸化物薄膜（Ｂ）を以下の手順により成膜した。なお、成膜条件は、上記表に示した通りである。
【０１５８】
すなわち、ＤＣマグネトロンスパッタ装置を用い、先ず下側のチタン酸化物薄膜（Ｂ）を反応性スパッタにより成膜した。次いで、この下側のチタン酸化物薄膜（Ｂ）上に銀系薄膜（Ａｇ−Ｂｉ）をスパッタリングにより成膜した。次いで、この銀系薄膜（Ａｇ−Ｂｉ）上に上側のチタン酸化物薄膜（Ｂ）を成膜した。
【０１５９】
次に、３層目として、２層目の上側のチタン酸化物薄膜（Ｂ）上に、ＴｉＯ２薄膜を成膜した。ここでは、１層目と同じ成膜手順を２回繰り返し行った。
【０１６０】
次に、４層目として、３層目のＴｉＯ２薄膜上に、チタン酸化物薄膜（Ｂ）／銀系薄膜（Ａｇ−Ｂｉ）／チタン酸化物薄膜（Ｂ）を成膜した。ここでは、２層目と同じ成膜手順を１回行った。
【０１６１】
次に、５層目として、４層目の上側のチタン酸化物薄膜（Ｂ）上に、ＴｉＯ２薄膜を成膜した。ここでは、１層目と同じ成膜手順を２回繰り返し行った。
【０１６２】
次に、６層目として、５層目のＴｉＯ２薄膜上に、チタン酸化物薄膜（Ｂ）／銀系薄膜（Ａｇ−Ｂｉ）／チタン酸化物薄膜（Ｂ）を成膜した。ここでは、２層目と同じ成膜手順を１回行った。
【０１６３】
次に、７層目として、この６層目の上側のチタン酸化物薄膜（Ｂ）上に、ＴｉＯ２薄膜を成膜した。ここでは、１層目と同じ成膜手順を１回行った。
【０１６４】
以上により、ＰＥＴフィルムの表面に、ＴｉＯ２薄膜（１層目）│チタン酸化物薄膜（Ｂ）／銀系薄膜（Ａｇ−Ｂｉ）／チタン酸化物薄膜（Ｂ）（２層目）│ＴｉＯ２薄膜（３層目）│チタン酸化物薄膜（Ｂ）／銀系薄膜（Ａｇ−Ｂｉ）／チタン酸化物薄膜（Ｂ）（４層目）│ＴｉＯ２薄膜（５層目）│チタン酸化物薄膜（Ｂ）／銀系薄膜（Ａｇ−Ｂｉ）／チタン酸化物薄膜（Ｂ）（６層目）│ＴｉＯ２薄膜（７層目）の順で積層されてなる７層構造の実施例１〜１６に係る透明積層フィルムを作製した。
【０１６５】
（実施例１７）
上記実施例１〜１６に係る透明積層フィルムの作製において、３層目までの成膜とした点以外はほぼ同様にして、実施例１７に係るに係る透明積層フィルムを作製した。したがって、実施例１７に係る透明積層フィルムは、ＰＥＴフィルムの表面に、ＴｉＯ２薄膜（１層目）│チタン酸化物薄膜（Ｂ）／銀系薄膜（Ａｇ−Ｂｉ）／チタン酸化物薄膜（Ｂ）（２層目）│ＴｉＯ２薄膜（３層目）の順で積層されてなる３層構造の積層構造を有している。
【０１６６】
（比較例１）
上記実施例１〜１６に係る透明積層フィルムの作製において、チタン酸化物薄膜（Ｂ）を成膜しなかった点、Ａｇ−Ｂｉ合金ターゲットに代えて純Ａｇターゲットを用いて純銀薄膜を成膜した点以外はほぼ同様にして、比較例１に係る透明積層フィルムを作製した。したがって、比較例２に係る透明積層フィルムは、２層目、４層目、６層目が、それぞれ純銀薄膜単体になっている。
【０１６７】
（比較例２）
上記実施例１〜１６に係る透明積層フィルムの作製において、チタン酸化物薄膜（Ｂ）の成膜時に反応性ガスとして酸素を供給しなかった点、Ａｇ−Ｂｉ合金ターゲットに代えて純Ａｇターゲットを用いて純銀薄膜を成膜した点以外はほぼ同様にして、比較例２に係る透明積層フィルムを作製した。したがって、比較例２に係る透明積層フィルムは、２層目、４層目、６層目が、それぞれ金属チタン薄膜／純銀薄膜／金属チタン薄膜の構成になっている。
【０１６８】
（比較例３）
上記実施例１〜１６に係る透明積層フィルムの作製において、チタン酸化物薄膜（Ｂ）を成膜しなかった点以外はほぼ同様にして、比較例３に係る透明積層フィルムを作製した。したがって、比較例３に係る透明積層フィルムは、２層目、４層目、６層目が、それぞれ銀系薄膜（Ａｇ−Ｂｉ）単体となっている。
【０１６９】
２．透明積層体
次に、透明支持基体としてガラス板（厚み３ｍｍ）を用い、ガラス板の一方面に、粘着剤層（アクリル系接着テープ、日東電工（株）製、「ＣＳ９６２１」）（厚み２５μｍ）を介して、必要な大きさに形成した実施例１〜１７および比較例１〜３に係る透明積層フィルムの各種薄膜積層面側をそれぞれ貼り付けた。これにより実施例１Ｂ〜１７Ｂおよび比較例１ｂ〜３ｂに係る透明積層体を作製した。
【０１７０】
３．各透明積層体（各透明積層フィルム）の評価
次に、実施例１Ｂ〜１６Ｂおよび比較例１ｂ〜３ｂに係る透明積層体について、その初期および１００℃にて５００時間加熱処理した後の各表面抵抗値、可視光透過率、可視光反射率、赤外光透過率を測定し、これらを相対評価した。また、実施例１７Ｂに係る透明積層体について、上記と同様にして、表面抵抗値、可視光透過率、可視光反射率を測定した。また、実施例１７に係る透明積層フィルムについて、その積層構造部分の接触抵抗を測定した。
【０１７１】
この際、表面抵抗値の測定には、渦電流計（コペル電子（株）製、「非接触抵抗率計モデル７１７」）を用いた。可視光透過率および可視光反射率は、ＪＩＳ  Ｒ３１０６に準拠し、分光光度計（島津製作所（株）製、「ＵＶ３１００」）を用いて、波長３００〜１０００ｎｍの透過スペクトルを測定し、可視光透過率および可視光反射率を計算することにより行った。赤外光透過率は、上記分光光度計を用いて求めた波長８５０ｎｍの透過率である。
【０１７２】
また、接触抵抗は、以下の通りにして測定した。すなわち、先ず、２枚の透明積層フィルムの各薄膜形成面を対向させてなる試験片（５０ｍｍ×５０ｍｍ）を、平滑な試験片固定治具上に固定した。次いで、各透明積層フィルムの薄膜形成面を抵抗測定用テスター（テストン（株）製、ディジタルトーキングテスタ「ＤＭ１０６０」）の端子と接触させた状態にした。次いで、この２枚のフィルム上から、直径１０ｍｍの丸棒を布で覆った治具を用いて約１ｋｇの荷重を加え、上記テスターの抵抗値を読み取り、これを接触抵抗とした。
【０１７３】
また、実施例１〜１７に係る透明積層フィルム中の各チタン酸化物薄膜（Ｂ）について、ＥＤＸ分析を行い、Ｔｉ／Ｏ比を次のようにして求めた。
【０１７４】
すなわち、実施例１〜１７に係る透明積層フィルムをミクロトーム（ＬＫＢ（株）製、「ウルトロームＶ２０８８」）により切り出し、分析対象となるチタン酸化物薄膜（Ｂ）を含む積層構造の断面方向の厚みが１００ｎｍ以下の試験片を作製した。
【０１７５】
次いで、この試験片の断面（積層構造とチタン酸化物薄膜（Ｂ）の位置）を、電界放出型電子顕微鏡（ＨＲＴＥＭ）（日本電子（株）製、「ＪＥＭ２００１Ｆ」）により確認した。
【０１７６】
次いで、ＥＤＸ装置（分解能１３３ｅＶ以下）（日本電子（株）製、「ＪＥＤ−２３００Ｔ」）を用い、この装置の電子銃から電子線を放出させ、分析対象となるチタン酸化物薄膜（Ｂ）の膜厚中央部近傍に入射させ、発生した特性Ｘ線を検出して分析することにより、各チタン酸化物薄膜（Ｂ）の構成元素分析を行った。
【０１７７】
また、銀系薄膜のビスマス割合は、各成膜条件において、別途、基体上に銀系薄膜を形成した試験片を作製し、この試験片を６％ＨＮＯ３溶液に浸漬し、２０分間超音波による溶出を行った後、得られた試料液を用いて、ＩＣＰ分析法の濃縮法により測定した。
【０１７８】
表８に、各透明積層体（各透明積層フィルム）について得られた結果をまとめて示す。なお、実施例１７Ｂに係る透明積層フィルムにおける積層構造部分の接触抵抗は、初期、加熱後ともに、１０００Ω以下であった。
【０１７９】
【表８】
2008105251.tif 000009
【０１８０】
上記表８によれば、次のことが分かる。
【０１８１】
すなわち、比較例１ｂに係る透明積層体は、バリア機能を有するチタン酸化物薄膜（Ｂ）を全く有しておらず、純銀薄膜単体を有する比較例１に係る透明積層フィルムを用いている。そのため、比較例１ｂに係る透明積層体は、初期の表面抵抗値が極めて高いうえ、加熱前後の表面抵抗値の変動幅も極めて大きかった。また、初期の可視光透過率は、比較的高い値を示したが、加熱前後の可視光透過率の変動幅は極めて大きかった。また、加熱前後の赤外光透過率の変動も極めて大きかった。これらは、純銀薄膜を構成するＡｇが凝集したり、ＴｉＯ２薄膜中へＡｇが拡散したりしたことが主な原因であると推測される。
【０１８２】
また、比較例２ｂに係る透明積層体は、純銀薄膜の両面に金属チタン薄膜を形成した比較例２に係る透明積層フィルムを用いている。そのため、比較例１ｂに係る透明積層体は、初期の表面抵抗値が比較的高く、加熱前後の表面抵抗値の変動幅も大きかった。また、初期の可視光透過率は、低い値に留まっており、加熱前後の可視光透過率の変動幅も比較的大きかった。これらは、金属チタン薄膜は可視光吸収率が大きく、さらに、金属チタンの酸化により膜質が変化したことなどが原因であると推測される。
【０１８３】
また、比較例３ｂに係る透明積層体は、銀系薄膜を用いているが、その少なくとも片面に、バリア機能を有するチタン酸化物薄膜（Ｂ）を全く有していない比較例３に係る透明積層フィルムを用いている。そのため、比較例３ｂに係る透明積層体は、比較例１ｂと同様に、初期の表面抵抗が高く、加熱前後の表面抵抗値の変化幅も大きかった。また、初期の可視光透過率は、比較的高い値を示したが、加熱前後の可視光透過率の変動幅は大きかった。また、加熱前後の赤外光透過率の変動も大きかった。これらは、銀系薄膜単独では、ＴｉＯ２薄膜中へのＡｇの拡散を十分に抑制できなかったことが主な原因であると推測される。
【０１８４】
このように、何れの比較例に係る透明積層フィルム、透明積層体も、耐久性に劣ることが分かる。
【０１８５】
これらに対し、実施例１Ｂ〜１６Ｂに係る透明積層体は、比較例１ｂ〜３ｂに係る透明積層体に比較して、初期の表面抵抗値が低く、加熱前後の表面抵抗値の変動幅も小さかった。また、加熱前後の可視光透過率の変動幅も小さかった。
【０１８６】
これらのことから、実施例１Ｂ〜１６Ｂに係る透明積層体は、初期の可視光透過率に優れ、また、加熱処理後も、初期の可視光透過率や表面抵抗値が損なわれ難く、耐久性、耐熱性に極めて優れていることが確認できた。
【０１８７】
また、実施例１７Ｂに係る透明積層体は、上記実施例１Ｂ〜１６Ｂに係る透明積層体よりも積層数が少ないが、これらと同様の傾向があり、耐久性、耐熱性に極めて優れていた。加えて、初期、加熱後ともに、接触抵抗が低かった。そのため、例えば、タッチパネル電極などに好適に用いることが可能である。